【手続補正書】
【提出日】平成17年10月28日(2005.10.28)
【手続補正１】
【補正対象書類名】明細書
【補正対象項目名】特許請求の範囲
【補正方法】変更
【補正の内容】
【特許請求の範囲】
【請求項１】  基材上に、少なくとも２層の塗工層を設けたインクジェット記録用紙であって、該塗工層の内の少なくとも表層中に、（Ａ）平均粒子径が０．０２〜０．１５μｍの重合体エマルジョンと、（Ｂ）平均粒子径が０．０１〜０．１５μｍのコロイダルシリカとを含有し、前記塗工層の内の少なくとも１層の下塗り層中に、主成分として顔料と接着剤とを含有することを特徴とするインクジェット記録用紙。
【請求項２】  前記（Ａ）重合体エマルジョンの平均粒子径と前記（Ｂ）コロイダルシリカの平均粒子径との比（Ａ）／（Ｂ）が、０．５〜５．０の範囲であることを特徴とする請求項１記載のインクジェット記録用紙。
【請求項３】  前記（Ａ）重合体エマルジョンと前記（Ｂ）コロイダルシリカの組成比（固形分重量比）（Ａ）／（Ｂ）が、６０／４０〜３／９７の範囲であることを特徴とする請求項１または２記載のインクジェット記録用紙。
【請求項４】  前記（Ａ）重合体エマルジョンが、下記の（ａ）〜（ｄ）のモノマーを下記に示す割合で共重合させた共重合体であって、そのガラス転移温度が３０〜２００℃の範囲である共重合体であることを特徴とする請求項１、２または３に記載のインクジェット記録用紙。
（ａ）  スチレンおよびα−メチルスチレンの少なくとも１種のモノマー；５〜９５重量％
（ｂ）  下記一般式（１）で表わされるアクリル酸エステルおよびメタアクリル酸エステルの少なくとも１種のモノマー；４．５〜９４．５重量％
【化１】
2000238419.tif 000001
（式中、Ｒ1は水素原子またはメチル基を表し、Ｒ2は炭素数１〜２２の飽和若しくは不飽和の直鎖状または分岐鎖状の脂肪族炭化水素を表す。）
（ｃ）  エチレン性不飽和基を有するカルボン酸およびその塩類の群より選ばれる少なくとも１種のモノマー；０．５〜３０重量％
（ｄ）  （ａ）〜（ｃ）のモノマーと共重合可能なモノマー；０〜２０重量％
【請求項５】前記顔料が、無定形シリカ、酸化アルミニウム、ゼオライト、合成スメクタイトより選ばれる、少なくとも１種であることを特徴とする請求項１記載のインクジェット記録用紙。
【請求項６】  前記下塗り層の塗工量が、１０〜２０ｇ／ｍ2であることを特徴とする請求項１〜５のいずれかに記載のインクジェット記録用紙。
【請求項７】  前記表層が、キャスト方式で形成されたことを特徴とする請求項１〜６のいずれかに記載のインクジェット記録用紙。
【請求項８】  基材上に、（Ａ）平均粒子径が０．０２〜０．１５μｍの重合体エマルジョンと、（Ｂ）平均粒子径が０．０１〜０．１５μｍのコロイダルシルカとを含有する表層を設け、前記表層が、キャスト方式で形成されたことを特徴とするインクジェット記録用紙。
【請求項９】  前記（Ａ）重合体エマルジョンが、下記の（ａ）〜（ｄ）のモノマーを下記に示す割合で共重合させた共重合体であって、そのガラス転移温度が３０〜２００℃の範囲である共重合体であることを特徴とする請求項８に記載のインクジェット記録用紙。
（ａ）  スチレンおよびα−メチルスチレンの少なくとも１種のモノマー；５〜９５重量％
（ｂ）  下記一般式（１）で表わされるアクリル酸エステルおよびメタアクリル酸エステルの少なくとも１種のモノマー；４．５〜９４．５重量％
【化１】
2000238419.tif 000002
（式中、Ｒ1は水素原子またはメチル基を表し、Ｒ2は炭素数１〜２２の飽和若しくは不飽和の直鎖状または分岐鎖状の脂肪族炭化水素を表す。）
（ｃ）  エチレン性不飽和基を有するカルボン酸およびその塩類の群より選ばれる少なくとも１種のモノマー；０．５〜３０重量％
（ｄ）  （ａ）〜（ｃ）のモノマーと共重合可能なモノマー；０〜２０重量％
【請求項１０】  表面の７５°光沢度（ＪＩＳ  Ｚ８７４１）が３０％以上であることを特徴とする請求項１〜９のいずれかに記載のインクジェット記録用紙。
【請求項１１】  基材上、又は少なくとも１層の下塗り層を設けた基材上の該下塗り層上に、（Ａ）平均粒子径が０．０２〜０．１５μｍの重合体エマルジョンと、（Ｂ）平均粒子径が０．０１〜０．１５μｍのコロイダルシリカとを含有し、且つ前記（Ａ）重合体エマルジョンが、下記の（ａ）〜（ｄ）のモノマーを下記に示す割合で共重合させた共重合体であって、そのガラス転移温度が３０〜２００℃の範囲である共重合体である塗工液を、表層の形成用塗工液をとして用いてキャスト方式により仕上げることを特徴とするインクジェット記録用紙の製造方法。
（ａ）  スチレンおよびα−メチルスチレンの少なくとも１種のモノマー；５〜９５重量％
（ｂ）  下記一般式（１）で表わされるアクリル酸エステルおよびメタアクリル酸エステルの少なくとも１種のモノマー；４．５〜９４．５重量％
【化１】
2000238419.tif 000003
（式中、Ｒ1は水素原子またはメチル基を表し、Ｒ2は炭素数１〜２２の飽和若しくは不飽和の直鎖状または分岐鎖状の脂肪族炭化水素を表す。）
（ｃ）  エチレン性不飽和基を有するカルボン酸およびその塩類の群より選ばれる少なくとも１種のモノマー；０．５〜３０重量％
（ｄ）  （ａ）〜（ｃ）のモノマーと共重合可能なモノマー；０〜２０重量％
【手続補正２】
【補正対象書類名】明細書
【補正対象項目名】０００７
【補正方法】変更
【補正の内容】
【０００７】
【課題を解決するための手段】
本発明によれば、下記のインクジェット記録用紙及びその製造方法が提供される。
［１］  基材上に、少なくとも２層の塗工層を設けたインクジェット記録用紙であって、該塗工層の内の少なくとも表層中に、（Ａ）平均粒子径が０．０２〜０．１５μｍの重合体エマルジョンと、（Ｂ）平均粒子径が０．０１〜０．１５μｍのコロイダルシリカとを含有し、前記塗工層の内の少なくとも１層の下塗り層中に、主成分として顔料と接着剤とを含有することを特徴とするインクジェット記録用紙。
［２］  前記（Ａ）重合体エマルジョンの平均粒子径と前記（Ｂ）コロイダルシリカの平均粒子径との比（Ａ）／（Ｂ）が、０．５〜５．０の範囲であることを特徴とする前記インクジェット記録用紙。
［３］  前記（Ａ）重合体エマルジョンと前記（Ｂ）コロイダルシリカの組成比（固形分重量比）（Ａ）／（Ｂ）が、６０／４０〜３／９７の範囲であることを特徴とする前記インクジェット記録用紙。
［４］  前記（Ａ）重合体エマルジョンが、下記の（ａ）〜（ｄ）のモノマーを下記に示す割合で共重合させた共重合体であって、そのガラス転移温度が３０〜２００℃の範囲である共重合体であることを特徴とする前記インクジェット記録用紙。
（ａ）  スチレンおよびα−メチルスチレンの少なくとも１種のモノマー；５〜９５重量％
（ｂ）  下記一般式（１）で表わされるアクリル酸エステルおよびメタアクリル酸エステルの少なくとも１種のモノマー；４．５〜９４．５重量％
【化２】
2000238419.tif 000004
（式中、Ｒ1は水素原子またはメチル基を表し、Ｒ2は炭素数１〜２２の飽和若しくは不飽和の直鎖状または分岐鎖状の脂肪族炭化水素を表す。）
（ｃ）  エチレン性不飽和基を有するカルボン酸およびその塩類の群より選ばれる少なくとも１種のモノマー；０．５〜３０重量％
（ｄ）  （ａ）〜（ｃ）のモノマーと共重合可能なモノマー；０〜２０重量％
［５］前記顔料が、無定形シリカ、酸化アルミニウム、ゼオライト、合成スメクタイトより選ばれる、少なくとも１種であることを特徴とする前記のインクジェット記録用紙。
［６］  前記下塗り層の塗工量が、１０〜２０ｇ／ｍ2であることを特徴とする前記インクジェット記録用紙。
［７］  前記表層が、キャスト方式で形成されたことを特徴とする前記のインクジェット記録用紙。
［８］  基材上に、（Ａ）平均粒子径が０．０２〜０．１５μｍの重合体エマルジョンと、（Ｂ）平均粒子径が０．０１〜０．１５μｍのコロイダルシルカとを含有する表層を設け、前記表層が、キャスト方式で形成されたことを特徴とするインクジェット記録用紙。
［９］  前記（Ａ）重合体エマルジョンが、下記の（ａ）〜（ｄ）のモノマーを下記に示す割合で共重合させた共重合体であって、そのガラス転移温度が３０〜２００℃の範囲である共重合体であることを特徴とする前記インクジェット記録用紙。
（ａ）  スチレンおよびα−メチルスチレンの少なくとも１種のモノマー；５〜９５重量％
（ｂ）  下記一般式（１）で表わされるアクリル酸エステルおよびメタアクリル酸エステルの少なくとも１種のモノマー；４．５〜９４．５重量％
【化２】
2000238419.tif 000005
（式中、Ｒ1は水素原子またはメチル基を表し、Ｒ2は炭素数１〜２２の飽和若しくは不飽和の直鎖状または分岐鎖状の脂肪族炭化水素を表す。）
（ｃ）  エチレン性不飽和基を有するカルボン酸およびその塩類の群より選ばれる少なくとも１種のモノマー；０．５〜３０重量％
（ｄ）  （ａ）〜（ｃ）のモノマーと共重合可能なモノマー；０〜２０重量％
［１０］  表面の７５°光沢度（ＪＩＳ  Ｚ８７４１）が３０％以上であることを特徴とする前記いずれかに記載のインクジェット記録用紙。
［１１］  基材上、又は少なくとも１層の下塗り層を設けた基材上の該下塗り層上に、（Ａ）平均粒子径が０．０２〜０．１５μｍの重合体エマルジョンと、（Ｂ）平均粒子径が０．０１〜０．１５μｍのコロイダルシリカとを含有し、且つ前記（Ａ）重合体エマルジョンが、下記の（ａ）〜（ｄ）のモノマーを下記に示す割合で共重合させた共重合体であって、そのガラス転移温度が３０〜２００℃の範囲である共重合体である塗工液を、表層の形成用塗工液をとして用いてキャスト方式により仕上げることを特徴とするインクジェット記録用紙の製造方法。
（ａ）  スチレンおよびα−メチルスチレンの少なくとも１種のモノマー；５〜９５重量％
（ｂ）  下記一般式（１）で表わされるアクリル酸エステルおよびメタアクリル酸エステルの少なくとも１種のモノマー；４．５〜９４．５重量％
【化２】
2000238419.tif 000006
（式中、Ｒ1は水素原子またはメチル基を表し、Ｒ2は炭素数１〜２２の飽和若しくは不飽和の直鎖状または分岐鎖状の脂肪族炭化水素を表す。）
（ｃ）  エチレン性不飽和基を有するカルボン酸およびその塩類の群より選ばれる少なくとも１種のモノマー；０．５〜３０重量％
（ｄ）  （ａ）〜（ｃ）のモノマーと共重合可能なモノマー；０〜２０重量％
尚、本発明において、「キャスト方式」とは、後で詳述する鏡面ドラムを利用するキャスト方式及びフィルム転写方式の両方式を含む。
【手続補正３】
【補正対象書類名】明細書
【補正対象項目名】００８２
【補正方法】変更
【補正の内容】
【００８２】
参考例1
実施例１で用いた表層形成用塗工液を、紙基材上に直接、エアーナイフコーターで塗工し、乾燥後、熱スーパーキャレンダーを圧力５０Ｋｇで２回行ない、光沢タイプのインクジェット記録用紙を得た。この時の塗工量は固形分重量で１０ｇ／ｍ2であった。
【手続補正４】
【補正対象書類名】明細書
【補正対象項目名】００８５
【補正方法】変更
【補正の内容】
【００８５】
実施例２５〜３１、参考例1、比較例８〜９の結果を実施例１と比較してまとめて表５に示す。また、拍車跡については、ベタ印字部について、拍車跡を目視評価した。
【手続補正５】
【補正対象書類名】明細書
【補正対象項目名】００８６
【補正方法】変更
【補正の内容】
【００８６】
【表５】
2000238419.tif 000007